СЫРЬЕВАЯ СМЕСЬ ДЛЯ ИЗГОТОВЛЕНИЯ СТРОИТЕЛЬНЫХ ИЗДЕЛИЙ
CRUDE MIXTURE FOR MAKING CONSTRUCTION PRODUCTS

Изобретение относится к составам сырьевых смесей, которые могут быть использованы для изготовления строительных изделий: кирпича, керамической плитки.
Известна сырьевая смесь, содержащая, мас.%: лесс 72,0-74,0; бентонит 22,0-24,0; стеклобой 2,0-6,0 [1]. Морозостойкость изделий из такой смеси составляет 40-50 циклов.
Задачей изобретения является повышение морозостойкости изделий, полученных из сырьевой смеси.
Технический результат достигается тем, что сырьевая смесь для изготовления строительных изделий, содержащая лесс, бентонит, стеклобой, дополнительно включает керамическое волокно, а в качестве стеклобоя - бой кварцевого стекла при следующем соотношении компонентов, мас.%: лесс 48,0-54,5; бентонит 40,0-45,0; бой кварцевого стекла 4,0-6,0; керамическое волокно 1,0-1,5.
В составе сырьевой смеси могут быть использованы лессы, бентониты любых месторождении. В таблице приведены составы сырьевой смеси для изготовления строительных изделий.
Таблица
Состав №
Компоненты, мас.%
Лесс
Бентонит
Бой кварцевого стекла
Керамическое волокно
1
54,5
40,0
4,0
1,5
2
48,0
45,0
6,0
1,0
Морозостойкость изделий из сырьевой составит не менее 100 циклов для всех приведенных в таблице составов.
2
Компоненты дозируют в требуемых количествах. Бой кварцевого стекла предварительно размалывают до удельной поверхности 3000-3500 см/г. Керамическое волокно нарезают на отрезки 3-15 мм. Подготовленные компоненты смешивают и готовят сырьевую смесь с влажностью 19-23%. Из полученной сырьевой смеси формуют изделия, которые сушат до влажности не более 5%. На поверхность отформованных изделий напыляют слой глазури и обжигают при температуре 1180-1230°С.
Источник информации
1. SU 1564145, С04В 33/00, 1990.